(57)【要約】【課題】１液乾燥型の塗料組成物として使用でき、かつ、耐ガソホール性などの耐性に優れた塗膜を形成することのできるベースコート用塗料組成物を提供する。【解決手段】（メタ）アクリル系樹脂と繊維素系樹脂との共重合体、好ましくは繊維素系樹脂に（メタ）アクリル系樹脂がグラフトしたグラフト重合体を１質量％以上含有する樹脂成分を含むベースコート用塗料組成物である。グラフト重合体は、繊維素系樹脂０．１〜５０質量％と、（メタ）アクリル系樹脂９９．９〜５０質量％からなることが好ましい。【選択図】なし【特許請求の範囲】
【請求項１】
（メタ）アクリル系樹脂と繊維素系樹脂との共重合体を１質量％以上含有する樹脂成分を含むことを特徴とするベースコート用塗料組成物。
【請求項２】
前記共重合体は、前記繊維素系樹脂０．１〜５０質量％と、前記（メタ）アクリル系樹脂９９．９〜５０質量％とからなることを特徴とする請求項１に記載のベースコート用塗料組成物。
【請求項３】
前記共重合体は、繊維素系樹脂に（メタ）アクリル系樹脂がグラフトしたグラフト重合体であることを特徴とする請求項１または２に記載のベースコート用塗料組成物。
【請求項４】
前記（メタ）アクリル系樹脂は、水酸基および／またはカルボキシル基を含有する脂肪族系（メタ）アクリル系単量体を少なくとも含む単量体成分が重合したことを特徴とする請求項１ないし３のいずれかに記載のベースコート用塗料組成物。
【請求項５】
前記繊維素系樹脂は、酢酸セルロース系樹脂であることを特徴とする請求項１ないし４のいずれかに記載のベースコート用塗料組成物。
【発明の詳細な説明】
【技術分野】
【０００１】
本発明は、例えば自動車の外装材などに対して、多層塗装を施す際のベースコートに好適に使用されるベースコート用塗料組成物に関する。
【背景技術】
【０００２】
例えば自動車の外装材の表面には、意匠性の付与や向上、保護などを目的として、塗装が施される場合が多い。また、より高い意匠性を付与することなどを目的として、異なる種類の塗料を多層に塗ることもある。
このような多層塗装の１つとして、金属粉末を含むベースコート用塗料組成物を塗装してメタリック調の塗膜を形成し（下塗り）、その上に、透明性のあるトップコートを施す方法がある。例えば、自動車の外装材であるラジエーターグリル、ホイールキャップなどにはＡＢＳ樹脂などが使用され、サイドプロテクターモール、バンパープロテクトモール、マットガードなどにはポリプロピレンなどが使用されていて、その表面にこのような塗装が施される。
こうして形成される塗膜には、メタリック調の良好な質感とともに、ガソリンや、今後燃料としての使用拡大が期待されるガソホール（アルコールが添加されたガソリン）に対する耐性が優れていることも求められる。
【０００３】
例えば、特許文献１には、耐薬品性などに優れた塗膜を形成できるベースコート用塗料組成物として、金属粉末を含み、熱硬化性樹脂を樹脂成分として含有する２液硬化型のものが開示されている。また、特許文献２には、耐ガソリン性などに優れた塗膜を形成できるベースコート用塗料組成物として、金属粉末を含み、水酸基含有樹脂とセルロース誘導体とを樹脂成分として含有するものが開示されている。
【特許文献１】特開昭６１−９３８７０号公報
【特許文献２】特開平９−３２３０６２号公報
【発明の開示】
【発明が解決しようとする課題】
【０００４】
しかしながら、特許文献１に記載されたベースコート用塗料組成物は、２液硬化型であるため、塗料組成物を調製した後、短時間のうちにこれを対象物に塗装する必要があり、ポットライフが短いという問題があった。ポットライフが短いと、作業性、取扱性が低下し好ましくない。また、十分な硬化のためには、ある程度の温度と時間が必要となる。
一方、特許文献２に記載されたベースコート用塗料組成物は、１液乾燥型であるため、２液硬化型の塗料に起因する上述の問題がないとともに、塗膜の耐ガソリン性にも優れているとされている。ところが、耐ガソリン性よりも厳しい試験で評価される耐ガソホール性については記載されておらず、耐ガソホール性が不十分な可能性があった。
【０００５】
本発明は上記事情に鑑みてなされたもので、１液乾燥型の塗料組成物として使用でき、かつ、耐ガソホール性などの耐性に優れた塗膜を形成することのできるベースコート用塗料組成物を提供することを課題とする。
【課題を解決するための手段】
【０００６】
本発明のベースコート用塗料組成物は、（メタ）アクリル系樹脂と繊維素系樹脂との共重合体を１質量％以上含有する樹脂成分を含むことを特徴とする。
前記共重合体は、前記繊維素系樹脂０．１〜５０質量％と、前記（メタ）アクリル系樹脂９９．９〜５０質量％とからなることが好ましい。
前記共重合体は、繊維素系樹脂に（メタ）アクリル系樹脂がグラフトしたグラフト重合体であることが好ましい。
前記（メタ）アクリル系樹脂は、水酸基および／またはカルボキシル基を含有する脂肪族系（メタ）アクリル系単量体を少なくとも含む単量体成分が重合したものであることが好ましい。
前記繊維素系樹脂は、酢酸セルロース系樹脂であることが好ましい。
【発明の効果】
【０００７】
本発明によれば、１液乾燥型の塗料組成物として使用でき、かつ、耐ガソホール性などの耐性に優れた塗膜を形成することのできるベースコート用塗料組成物を提供できる。
【発明を実施するための最良の形態】
【０００８】
以下本発明を詳細に説明する。
本発明のベースコート用塗料組成物（以下、塗料組成物という。）は、多層塗装の際に、トップコートの下塗りとして形成されるベースコートを形成するために使用されるものであって、樹脂成分を含有する。
そして、この樹脂成分は、（メタ）アクリル系樹脂と繊維素系樹脂との共重合体を１質量％以上含有するものである。
【０００９】
繊維素系樹脂としては、酢酸セルロース系樹脂、硝化綿、カルボキシメチルセルロース樹脂、ヒドロキシエチルセルロース樹脂、カチオン化セルロース樹脂などが挙げられる。繊維素系樹脂としては、これらを１種単独で使用しても２種以上を併用してもよいが、特に、セルロース・アセテート樹脂、セルロース・アセテート・ブチレート樹脂、セルロース・アセテート・プロピオネート樹脂などの酢酸セルロース系樹脂は、耐熱性や（メタ）アクリル系樹脂との相溶性がよいため好ましい。
【００１０】
（メタ）アクリル系樹脂は、（メタ）アクリル系単量体を含む単量体成分から製造されるものであって、（メタ）アクリル系単量体としては、例えば（メタ）アクリル酸、２−ヒドロキシエチル（メタ）アクリレート、メチル（メタ）アクリレート、エチル（メタ）アクリレート、ｎ−ブチル（メタ）アクリレート、イソブチル（メタ）アクリレート、２−エチルヘキシル（メタ）アクリレートなどの脂肪族系（メタ）アクリル系単量体などが挙げられる。
【００１１】
このような（メタ）アクリル系単量体は、（メタ）アクリル系樹脂を製造するための使用される単量体成分中、５０質量％以上含まれることが好ましく、８０質量％以上含まれることがより好ましい。さらには、１００質量％含まれることが好ましい。このような範囲であると、得られた塗料組成物から形成された塗膜の耐候性などの耐性が優れる。なお、（メタ）アクリル系単量体以外とともに使用可能な他の単量体としては、酢酸ビニル、スチレン、無水マレイン酸などのビニル系単量体が挙げられる。
【００１２】
（メタ）アクリル系単量体は、１種単独で使用しても２種以上を併用してもよいが、特に、脂肪族系（メタ）アクリル系単量体のみを使用することが好ましい。さらに、脂肪族系（メタ）アクリル系単量体のなかでも、水酸基および／またはカルボキシル基を含有する脂肪族系（メタ）アクリル系単量体を少なくとも使用することが好ましい。このようなものを使用すると、得られた塗料組成物から形成された塗膜の耐性がより向上し、高い耐ガソホール性が発現する。より好ましい単量体成分は、メチルメタクリレート５０〜８０質量％と、ｎ−ブチルアクリレート１０〜４０質量％と、２−ヒドロキシエチルアクリレート０．１〜１０質量％と、メタクリル酸０．１〜５質量％からなるものである。
【００１３】
さらに単量体成分を重合させて得られた（メタ）アクリル系樹脂の水酸基価は２０〜６０であることが好ましく、ガラス転移温度（Ｔｇ）は２０〜６０℃であることが好ましい。例えば、メチルメタクリレートと、ｎ−ブチルアクリレートと、２−ヒドロキシエチルアクリレートと、メタクリル酸が上述の比率で使用された単量体成分を重合すると、このような水酸基価とガラス転移温度の（メタ）アクリル系樹脂を得ることができる。
また、（メタ）アクリル系樹脂の好ましい質量平均分子量、数平均分子量は、それぞれ ５０００〜１０００００、３０００〜５００００の範囲である。
【００１４】
（メタ）アクリル系樹脂と繊維素系樹脂との共重合体としては、これらの樹脂がランダムに共重合体した共重合体でもよいが、繊維素系樹脂に（メタ）アクリル系樹脂がグラフトしたグラフト重合体が特に好ましく、これを使用すると、耐ガソホール性などの高い耐性を特に備えた塗膜を形成可能な塗料組成物を提供できる。ここで、単なる（メタ）アクリル系樹脂を樹脂成分として使用すると、塗膜の耐ガソホール性が不十分となるとともに、形成された塗膜上にトップコートを設けた際に、塗膜が滲むなどの問題も生じやすい。また、単なる繊維素系樹脂を樹脂成分として使用した場合には、上述の滲みの問題は生じにくいものの、やはり塗膜の耐ガソホール性は不十分となる。
【００１５】
繊維素系樹脂に（メタ）アクリル系樹脂がグラフトしたグラフト重合体の製造方法としては、例えば、繊維素系樹脂の存在下に、（メタ）アクリル系単量体を有機過酸化物を用いて重合する方法がある。この方法によれば、繊維素系樹脂の水素が引き抜かれてラジカルが発生し、そこから（メタ）アクリル系単量体がグラフト重合する。
この際、共重合体、好ましくはグラフト重合体における繊維素系樹脂と（メタ）アクリル系樹脂との比率は、繊維素系樹脂が０．１〜５０質量％、（メタ）アクリル系樹脂が９９．９〜５０質量％であると（合計を１００質量％とする。）、得られた塗料組成物から形成された塗膜の耐性がより向上し、高い耐ガソホール性が発現する傾向にある。より好ましくは、繊維素系樹脂が０．５〜３０質量％、（メタ）アクリル系樹脂が９９．５〜７０質量％、さらに好ましくは、繊維素系樹脂が０．５〜１０質量％、（メタ）アクリル系樹脂が９９．５〜９０質量％である。
【００１６】
このような共重合体は、樹脂成分中に少なくとも１質量％含まれると、形成される塗膜に高い耐ガソホール性を付与でき、耐ガソリン性、耐水性などの他の耐性も十分なものとなる。よって、塗膜に要求される他の目的などに応じて、樹脂成分中における共重合体の含有量を１〜１００質量％の範囲で適宜設定できる。
例えば、塗料組成物をＡＢＳ樹脂からなる対象物に塗装する場合には、樹脂成分としてこのような共重合体とともにアクリルポリオールを併用して、形成される塗膜とＡＢＳ樹脂からなる対象物との密着性が向上するようにしてもよい。また、塗料組成物をポリプロピレンなどのオレフィン系樹脂からなる対象物に塗装する場合には、樹脂成分としてこのような共重合体とともに（メタ）アクリル樹脂グラフト塩素化ポリオレフィン樹脂（アクリル変性塩素化ポリオレフィン樹脂）など、（メタ）アクリル樹脂で変性したポリオレフィン樹脂などを併用することが、塗料組成物の安定性、対象物との密着性の点で好適である。さらに、塗膜の乾燥速度をより高めたい場合には、樹脂成分として、溶剤離れがよい繊維素系樹脂を共重合体と併用してもよい。
【００１７】
樹脂成分として共重合体とともに併用され得る他の樹脂としては、上述したアクリルポリオールなどの（メタ）アクリル系樹脂、（メタ）アクリル樹脂などで変性したポリオレフィン樹脂、繊維素系樹脂の他、ポリエステル系樹脂、ポリカーボネート系樹脂、ポリウレタン系樹脂などが挙げられる。これら他の樹脂は、必要に応じて１種単独で使用しても２種以上を併用してもよい。
【００１８】
さらに、塗料組成物には、上述した樹脂成分を溶解または分散させるための溶剤を適宜使用できる。溶剤としては、例えば、トルエン、キシレン、ソルベントナフサ、メチルシクロヘキサン、エチルシクロヘキサンなどの炭化水素系溶剤；酢酸エチル、酢酸ブチル、酢酸エチレングリコールモノメチルエーテルなどのエステル系溶剤、アセトン、メチルエチルケトン、メチルイソブチルケトン、ジイソブチルケトンなどのケトン系溶剤が挙げられ、これらを１種単独で使用しても２種以上を併用してもよい。
【００１９】
また、塗料組成物には、任意成分として、着色のための顔料やメタリック調の意匠性を付与するための金属粉末が用途に応じて適宜含まれてもよいし、各種添加剤が含まれてもよい。
顔料としては、カーボンブラック、酸化チタン、酸化鉄、クロム酸鉛などの無機顔料、フタロシアニンブルー、フタロシアニングリーン、キナクリドンレッドなどの有機顔料、カオリン、硫酸バリウム、炭酸カルシウムなどの体質顔料が挙げられ、これらを１種単独で使用しても２種以上を併用してもよい。
金属粉末としては、アルミニウム、酸化鉄、ステンレスなどの金属からなる粉末が使用できる。また、金属粉末としては、薄片状のものも使用できるし、あらかじめ各種溶剤で練られたペースト状のものを使用してもよい。
添加剤としては、紫外線吸収剤、酸化防止剤、表面調整剤、可塑剤、顔料沈降防止剤など、通常の塗料に用いられる添加剤が適宜使用できる。
【００２０】
塗料組成物における樹脂成分の比率には特に制限はないが、例えばスプレー塗装用途である場合には、塗料組成物中、固形分として１０〜６０質量％が好ましく、より好ましくは２０〜５０質量％である。１０質量％未満では形成される塗膜の厚さが薄くなり、塗装される対象物に対して十分な意匠性、保護効果などを付与できない場合があり、６０質量％を超えると  レベリング性が低下して外観が低下する場合がある。
また、任意成分の塗料組成物における固形分の比率には特に制限はないが、使用される場合には、塗料組成物中、顔料は通常５０質量％以下の範囲で使用され、金属粉末は通常２０質量％以下の範囲で使用される。また、これらが併用される場合には、これらの総使用量が４０質量％以下の範囲であることが好ましい。
【００２１】
塗料組成物は、上述した共重合体を１質量％以上含む樹脂成分と、必要に応じて使用される任意成分とをロールミルなどで混合することにより調製できる。こうして調製された塗料組成物は１液乾燥型のものであって、乾燥塗膜厚さが通常５〜５０μｍとなるように各種対象物に塗装され、例えば室温下で乾燥されることでベースコートを形成できる。
対象物の材質には制限はなく、樹脂、金属などが挙げられ、樹脂としては、例えばＡＢＳ樹脂、ポリプロピレンなどのオレフィン系樹脂が挙げられる。
塗装方法としては、スプレー塗装法、刷毛塗り法、ローラ塗装法、カーテンコート法、フローコート法、浸漬塗り法などが挙げられ、特に制限はないが、スプレー塗装法が作業性などの点から好適である。
【００２２】
このように形成されたベースコート上にはトップコート用塗料が塗装され、通常厚みが １０〜５０μｍ程度のトップコートが形成される。
トップコート用塗料としては、特に制限はないが、２液硬化型の熱硬化型塗料や、活性エネルギー線硬化型塗料などが使用でき、本発明の塗料組成物からなるベースコートは、これらからなるトップコートと良好に密着する。
熱硬化型塗料としては、例えば藤倉化成製レクラックシリーズや、フジソフトシリーズなどが挙げられる。
【００２３】
活性エネルギー線硬化型塗料としては、特に制限はなく、紫外線により硬化するＵＶ塗料などが使用できる。ＵＶ塗料は、通常モノマー、オリゴマー、ポリマー、光重合開始剤、溶剤が組み合わされて構成される。モノマーとしては単官能モノマーと２官能以上の多官能モノマーとが挙げられ、単官能モノマーは主に反応性希釈剤として使用され、多官能モノマーは架橋成分として用いられる。オリゴマーは塗料の主成分であって付着性などの物性を支配するものである。ポリマーは硬化時の収縮応力を緩和させて付着性を向上させるなどの目的で使用される。溶剤はオリゴマーやポリマーの添加で増粘した塗料の塗装性を高めるとともに、対象物に対するアンカー効果や拡散効果で付着性を高める作用を奏する。光重合開始剤は紫外線を吸収して開裂し、ラジカルを発生させてモノマー、オリゴマーの重合を開始させるものである。
また、活性エネルギー線硬化型塗料は、環境面から溶剤を含まない無溶剤型であってもよい。
好適な活性エネルギー線硬化型塗料としては、藤倉化成製フジハードシリーズなどが挙げられる。
【００２４】
このように（メタ）アクリル系樹脂と繊維素系樹脂との共重合体を樹脂成分として含む塗料組成物によれば、耐水性や耐ガソリン性はもちろん、耐ガソホール性も十分に備えた塗膜を形成でき、自動車の外装材への塗装などに適している。
また、このような塗料組成物は１液乾燥型のものとして使用できるため、ポットライフが短いという問題もなく、作業性、取扱性に優れる。
【実施例】
【００２５】
以下本発明について実施例を挙げて具体的に説明する。
［実施例１］
セルロース・アセテート・ブチレート樹脂（ＣＡＢ）に（メタ）アクリル系樹脂がグラフトしたグラフト重合体（１）として、ハリマ化成社製のハリアクロンＡＰ−３６９０（商品名）を使用した（固形分含有量５０質量％）。これは、ＣＡＢの存在下に、（メタ）アクリル系単量体を有機過酸化物を用いて重合したものであって、このグラフト重合体中（１）の（メタ）アクリル系樹脂は、メタクリル酸１．５質量％、２−ヒドロキシエチルアクリレート８．３質量％、ｎ−ブチルアクリレート２３．４質量％、メチルメタクリレート６６．８質量％からなる単量体成分より製造され、（メタ）アクリル系樹脂の水酸基価は４０、ガラス転移温度は４０℃であった。グラフト重合体（１）中におけるセルロース・アセテート・ブチレート樹脂と（メタ）アクリル系樹脂との質量比は、１．８／９８．２であった。
このグラフト重合体（１）と、アルミニウム粉末を含むアルミニウムペースト（商品名：ＦＭ７６８０Ｋ、東洋アルミニウム工業社製）と、溶剤である酢酸ブチルとを混合し、グラフト重合体（１）を４０質量％（固形分換算）含有し、アルミニウム粉末を４質量％含有する１液乾燥型の塗料組成物を調製した。
この塗料組成物を、乾燥塗膜厚さが１５μｍになるように、３つのＡＢＳ基材（対象物）にスプレーガンでそれぞれスプレー塗装し、室温で５分間程度放置し、ベースコートを形成した。
次に、形成されたベースコートの上に藤倉化成（株）製の塗料３種（レクラック３０００クリヤー、レクラック３３００クリヤー、レクラック４８００クリヤー（いずれも商品名））を乾燥塗膜厚さが２０μｍとなるようにそれぞれ塗布した後、乾燥、硬化させ、３種のトップコートがそれぞれ形成された３種の基材を得た。なお、乾燥、硬化条件は、レクラック３０００クリヤーを用いたものについては６０℃×３０分間、レクラック３３００クリヤーを用いたものについては８０℃×３０分間、レクラック４８００クリヤーを用いたものについては８０℃×９０分間の条件とした。
このようにベースコートおよびトップコートからなる塗膜が形成された３種の基材に対して、以下に示すように、耐水性、耐ガソリン性、耐ガソホール性を評価した。塗料組成物（１）の組成と評価結果を表に示す。
【００２６】
［耐水性］
塗膜が形成された基材を４０℃の温水に２４０時間浸漬した後、塗膜に１ｍｍ幅で１０×１０の碁盤目状にカッターで切れ目を入れ、碁盤目状の部分にテープを貼着し剥がす操作を実施した。テープに塗膜が全く付着しない場合を〇、碁盤目が１つでも付着して剥離した場合には×として表中に示す。テープとしては、セロハンテープを使用した。
［耐ガソリン性］
塗膜が形成された基材を室温のガソリンに１時間浸漬した後、塗膜に１ｍｍ幅で１０×１０の碁盤目状にカッターで切れ目を入れ、碁盤目状の部分にテープを貼着し剥がす操作を実施した。テープに塗膜が全く付着しない場合を〇、碁盤目が１つでも付着して剥離した場合には×として表中に示す。テープとしては、セロハンテープを使用した。
［耐ガソホール性］
塗膜が形成された基材を室温のガソホール（エタノールを１０質量％含有するガソリンを使用）１時間浸漬した後、塗膜の状態を目視で評価した。浸漬前と全く変化がない場合を〇、塗膜に浮き、シワなどの変化が認められた場合には×として表中に示す。
【００２７】
［実施例２〜６、比較例１〜６］
表に示す組成とした以外は実施例１と同様にして１液乾燥型の塗料組成物を調製し、これを用いて３つのＡＢＳ基材の上にベースコートをそれぞれ形成した。ついで、形成されたベースコートの上に実施例１と同様の塗料３種をそれぞれに塗布、乾燥し、異なるトップコートが形成された３種の基材を得た。そして、これらについて、実施例１と同様の評価を行った。各塗料組成物の組成と評価結果を表に示す。
【００２８】
［実施例７］
グラフト重合体（１）の代わりに、グラフト重合体（２）を使用した。このグラフト重合体（２）は、セルロース・アセテート・ブチレート樹脂と（メタ）アクリル系樹脂との質量比が１０／９０である点でグラフト重合体（１）と異なっている。そして、表に示す組成とした以外は実施例１と同様にして１液乾燥型の塗料組成物を調製し、これを用いて３つのＡＢＳ基材の上にベースコートをそれぞれ形成し、形成されたベースコートの上に実施例１と同様の塗料３種をそれぞれに塗布、乾燥し、異なるトップコートが形成された３種の基材を得た。そして、これらについて、実施例１と同様の評価を行った。各塗料組成物の組成と評価結果を表に示す。
【００２９】
［実施例８〜９、比較例７］
表に示す組成とした以外は実施例１と同様にして１液乾燥型の塗料組成物を調製し、これを用いてポリプロピレン基材の上にベースコートを形成した。ついで、形成されたベースコートの上に藤倉化成（株）製の塗料（レクラック３０００クリヤー（商品名））を乾燥塗膜厚さが２０μｍとなるようにそれぞれ塗布した後、乾燥、硬化させ、トップコートが形成された基材を得た。なお、乾燥、硬化条件は、６０℃×３０分間とした。そして、これについて、実施例１と同様の評価を行った。各塗料組成物の組成と評価結果を表に示す。
【００３０】
なお、表中の各成分の内容は以下の通りである。
（１）アクリルポリオールＡ：日立化成社製、ヒタロイド３００１（商品名）、水酸基価３０、ガラス転移温度３０℃、固形分含有量５０質量％
（２）アクリルポリオールＢ：東レファインケミカル社製、コータックスＬＨ６４９（商品名）、水酸基価３０、ガラス転移温度５０℃、固形分含有量５５質量％
（３）ＣＡＢ−Ａ：イーストマンケミカル社製、ＣＡＢ５５１−０．２（商品名）、セルロース・アセテート・ブチレート樹脂、固形分含有量１００質量％
（４）ＣＡＢ―Ｂ：イーストマンケミカル社製、ＣＡＢ５５１−０．０１（商品名）、セルロース・アセテート・ブチレート樹脂、固形分含有量１００質量％
（５）アクリルスチレンポリオール：大日本インキ工業社製、アクリデックＡ−８０１Ｐ（商品名）、水酸基価５０、ガラス転移温度５０℃、固形分含有量５０質量％
（６）塩素化ポリオレフィン：日本製紙社製、スーパークロン８９２Ｌ（商品名）、固形分含有量２０質量％、塩素含有率２２％、ガラス転移温度８０〜９０℃
（７）アクリル変性塩素化ポリオレフィン：藤倉化成社製（塩素含有率２１％の塩素化ポリプロピレン分１３質量％とアクリル樹脂分８７質量％）
【００３１】
【表１】
2007224136.tif 000002
【００３２】
【表２】
2007224136.tif 000003
【００３３】
【表３】
2007224136.tif 000004
【００３４】
表から明らかなように、樹脂成分として、セルロース・アセテート・ブチレート樹脂に（メタ）アクリル系樹脂がグラフトしたグラフト重合体を少なくとも使用した各実施例の塗料組成物からは、ＡＢＳやＰＰからなる基材に対して、耐ガソホール性が優れ、高い耐性を備えた塗膜を形成できることが示された。また、実施例２〜９では、アクリルポリオールやセルロース・アセテート・ブチレート樹脂、塩素化ポリオレフィン、アクリル変性塩素化ポリオレフィンを樹脂成分として併用していて、グラフト重合体の樹脂成分に占める割合は低くなっているが、それでも高い耐性が発現した。
一方、各比較例のものでは、耐水性のみ、あるいは耐水性と耐ガソリン性を備えた塗膜は形成できたが、耐ガソホール性は悪い結果となった。